Brevet FR2840623A1 — publié le 20031212

de polymere dendritique (P). La prdsente invention concerne un procddb de depot d'aluminium sur une piece en matiere plastique et notamment un dgpot d'aluminium colore. L'invention concerne dgalement une piece en matiere plastique. Dans de nombreuses applications, comme par exemple I'automobile, les sanitaires, I'electromenager, les meubles, la tgidphonie mobile ai nsi q u e dans les emba llages cosmGtiques, il est. con nu d'util iser d es pieGes en matiere plastique comportant un depot metallique a usage dgcoratif. - L'utilisation de matieres plastiques pour realiser des pieces de formes varibes a la place de pieces moulbes en alliage de cuivre ou de zinc, puis revetues de cuivre, de nickel, de chrome ou d'or par exempie, en milieu aqueux, a permis des gains considdrables de cout, de qualitd et de poids total. Toutefois, cette technique presente une limitation dans ltobtention de couleurs variees. En effet, les mGtaux ou alliages vont toujours du blanc au noir en passant par de nombreux gris (argent, nickel, chrome et alliages) ou vent jaunes plus ou moins rouges ou verts (cuivre, or et alliages). Toutes les autres couleurs vent impossibles a obtenir sans le dgpot d'une couche de vernis par diff6rentes mGthodes, comme par exemple au trempe, par pistolet ou par dlectrophorese qui implique des couts plus ou moins importants, et surtout une qualite limitbe du fait de ia sensibilite du vernis aux solvents, aux rayures et a I'abrasion. De plus, ce type de pieces prdsente la particularite d'un toucher non mGtallique souvent non souhait . Ainsi, la technique utilisde jusqu'a prGsent limite ltoffre dans les varietgs des pieces en matiere plastique revetues de mGtaux et notamment de mGtaux colorbs. L'invention a pour but de proposer un procedd de dgpot d'aluminium sur une piece en matiere plastique qui permet d'bviter les inconvgnients prgcddemment mentionnds. L'invention a done pour objet un proceAdd de dgpot d'aluminium sur une piece en matiere piastique, caractbrisg en ce que: - on traite la piece en matiere plastique dans un bain de substances chimiques pour crber sur ladite piece des microporositgs, - on depose dans les microporositgs une substance catalytique, - on rend active la substance catalytique en trempant la piece dans un bain dit accelerateur ou dans un bain dit reducteur, - on depose sur la piece une couche metallique de cuivre ou de nickel, - on revet la piece d'une couche d'aluminium par une methode electrolytique non aqueuse, et - on rend la piece mate ou brillante. Selon d'autres caracteristiques de ['invention: - apres avoir rendu la piece mate ou brillante, on procede a une anodisation de cette piece en creant sur ladite piece une couche d'alumine poreuse, on trempe la piece dans une solution colorante qui penetre dans les pores de la couche d'alumine et on fixe le colorant sur la piece par colmatage de ces pores, - apres avoir depose la couche metallique de cuivre ou de nickel, on effectue au moins un depOt sur ladite piece d'une couche metallique supplementaire pour ameliorer sa rigidite eVou sa conductibilite, - le bain de substances chimiques pour creer sur ladite piece des microporosites est constitue d'un melange d'acide sulfurique et chromique, - la substance catalytique est composee d'un collode chlorure d'etainpalladium contenant de 1'ordre de 50ppm de palladium en milieu acide, - la substance catalytique est composee d'un sel de palladium, - on procede a l'anodisation de la piece en mettant ladite piece sous tension en anode et en plongeant cette piece dans un bain compose d'acide sulfurique. L'invention a egalement pour objet une piece en matiere plastique, caracterisee en ce qu'elle comporte un depOt d'aluminium obtenu par le procede tel que precedemment mentionne. Selon une caracteristique de ['invention, le depOt d'aluminium est colore. Le procede selon ['invention pour effectuer un depOt d'aluminium sur une piece en matiere plastique consiste tout d'abord a traiter la piece en matiere plastique dans un bain de substances chimiques pour creer sur cette piece des microporosites. Pour cela, la piece en matiere plastique est attaquee par la substance chimique qui est par exemple constituee d'un melange d'acide sulfurique et chromique, chacun a 400 g/l entre 60 et 70 C. Apres cette premiere etape, on depose dans les microporosites precedemment creees une substance catalytique composee par exemple d'un collofde chlorure d'etain- palladium (reference 9F de "SHIPLEY") contenant de l'ordre de 50 ppm de palladium en milieu acide a une temperature ambiante durant deux a trots minutes. Selon une variante, la substance catalytique est composee d'un sel de palladium. La substance catalytique est activee en trempant la piece dans un bain dit accelerateur dans le cas d'une substance catalytique composee d'un collode d'etain-palladium ou dans un bain dit reducteur dans le cas d'une substance catalytique composee d'un sel de palladium. A titre d'exemple, la piece est plongee dans le bain dit accelerateur (par exemple referencee 964 de "SHIPLEY") a 40 durant deux a trots minutes. La piece est alors prete a recevoir une couche metallique de cuivre ou de nickel sans apport exterieur de courant de fa,con a la rendre electriquement conductrice. Par exemple, pour le nickel, cette operation est realisee dans un bain (reference 980 de "SHIPLEY") contenant environ 3g/l de nickel metal, 15 a 20g/l d'hypophosphite de sodium et divers melanges de complexants et stabilisants. Une couche de l'ordre de 0,3 microns de nickel est obtenue en huit minutes avec un bain a environ 30 C. La piece ainsi nickelee ou cuivree est revetue d'une couche d'aluminium par une methode electrolytique non aqueuse pour obtenir, sur cette piece, une couche d'aluminium ayant une epaisseur d'au moins 20 microns. Ensuite, on rend la piece mate ou brillante par des methodes classiques. Pour obtenir une piece en matiere plastique revetue d'un depot d'aluminium colore, apres avoir rendu ladite piece mate ou brillante, on procede a une anodisation de cette piece en creant sur ladite piece une couche d'alumine poreuse. Pour cela et a titre d'exemple, la piece est mise sous tension en anode et plongee dans un bain en general compose d'acide sulfurique a au moins 150g/l pendant quinze a soixante minutes suivant l'epaisseur d'alumine recherchee et a une temperature ambiante a 1 ou 2 A/dm2. La piece est trempee dans une solution colorante, minerale ou organique de telle maniere que cette solution colorante penetre dans les pores et on fixe le colorant sur la piece par colmatage de ces pores. Cette operation cite de colmatage a pour but de refermer les pores dans lesquels se trouvent les colorants et cette operation se fait par exemple dans de lteau bouillante ou a temperature ambiante avec des sels speciaux. Selon une variante, apres avoir depose la couche metallique de cuivre ou de nickel sur la piece, on effectue au moins un depOt sur ladite piece d'une couche metallique supplementaire pour ameliorer sa rigidite et/ou sa conductibilite. Ces depOts peuvent etre d'abord un prenickelage compose de sulfate et chlorure de nickel et d'acide borique travaillant vers 50 C a 1 a 2 Aldm2 pour obtenir 2 a 3 microns de dep6t. La piece est ensuite eventuellement cuivree dans un bain d'acide standard a base de sulfate de cuivre, d'acide sulfurique et a temperature ambiante de 2 a 4 A/dm2 durant vingt a trente minutes pour obtenir 10 a 20 microns de dgpot. Chacune des operations precedemment decrites peut etre suivie de rin,cages plus ou moins abondants. La piece ainsi obtenue a l'avantage d'etre legere et presente un aspect et un toucher comparables a celui d'une piece metallique. Par ailleurs, la piece obtenue par le procede selon ['invention peut presenter un choix de couleur pratiquement illimite sans presence de vernis, ce qui la rend insensible aux solvents et tres resistante aux phenomenes d'abrasion et de corrosion. s REVENDICATIONS 1. Procede de depot d'aluminium sur une piece en matiere plastique, caracterise en ce que: - on traite la piece en matiere plastique dans un bain de substances chimiques pour creer sur ladite piece des microporosites, - on depose dans les microporosites une substance catalytique, - on rend active la substance catalytique en trempant la piece dans un bain dit accelerateur ou dans un bain dit reducteur, - on depose sur la piece une couche metallique de cuivre ou de nickel, - on revet la piece d'une couche d'aluminium par une methode electrolytique non aqueuse et, - on rend la piece mate ou brillante. 2. Procede selon la revendication 1, caracterise en ce qutapres lS avoir rendu la piece mate ou brillante, on procede a une anodisation de cette piece en creant sur ladite piece une couche d'alumine poreuse, on trempe la piece dans une solution colorante qui penetre dans les pores de la couche d'alumine et on fixe le colorant sur la piece par colmatage de ces pores. 3. Procede selon la revendication 1 ou 2, caracterise en ce qu'apres avoir depose la couche metallique de cuivre ou de nickel, on effectue au moins un depot sur ladite piece d'une couche metallique supplementaire pour ameliorer sa rigidite eVou sa conductibilite. 4. Procede selon l'une quelconque des revendications pr;ecedentes, caracterise en ce que le bain de substances chimiques pour creer sur ladite piece des microporosites est constitue d'un melange d'acide sulfurique et chromique. 5. Procede selon l'une quelconque des revendications precedentes, caracterise en ce que la substance catalytique est composee d'un collode chlorure d'etain-palladium contenant de l'ordre de 50ppm de palladium en milieu acide. 6. Procede selon l'une quelconque des revendications precedentes, caracterise en ce que la substance catalytique est composee d'un sel de palladium. 7. Procede selon l'une quelconque des revendications 2 a 6, caracterise en ce que 1'on procede a 1'anodisation de la piece en mettant ladite piece sous tension en anode et en plongeant cette piece dans un bain compose d'acide sulfurique. 8. Piece en matiere plastique, caracterisee en ce qutelle comporte un depot d'aluminium obtenu par ie procede selon l'une quelconque des revendications precedentes. 9. Piece en matiere plastique selon la revendication 8,